(57)【要約】      （修正有）【課題】印刷時にシリコンブランケットにその都度吸収される溶剤を加熱により放出させ、安定した印刷の耐刷力を得る。【解決手段】シリコンブランケットのシリコンゴム層１の下層に熱線反射層２を設けたシリコンブランケット作る。シリコンブランケットの表面から投射される熱線を熱線反射層２で反射し下層への加熱防止とシリコンゴム層１の効率よい加熱を行う。【選択図】図２
2012139936.tif 000002
【特許請求の範囲】
【請求項１】
表面がシリコンゴム層（１）により構成されるブランケットにおいて、シリコンゴム層の下部層に熱線反射層（２）を設ける事を特徴としたシリコンブランケット。
【請求項２】
シリコンブランケットのベース層（３）とシリコンゴム層（１）の間に熱線反射層（２）を設ける事を特徴とした特許請求項１
【請求項３】
熱線反射層（２）としてＡＬ蒸着膜（２２）を施したポリエチレンシート（２１）を用いることを特徴とした特許請求項１及び２
【発明の詳細な説明】
【技術分野】
【０００１】  オフセット印刷に使用されるシリコンブランケットの構成に関するもの。
【背景技術】
【０００２】電器部品等を作るプロセスの中で各種のパターン化技術が使用されている。廉価手法として、シリコンブランケットを用いたグラビヤオフセットや反転法（リバース法）が使われ、これらの印刷にはシリコンブランケットが用いられている。【０００３】シリコンブランケットはインキの溶剤を吸収する性質があり、これによりインキの転移性が変化し耐刷力に限界があるなど不安定な要素を抱え対策が求められている。
【発明の開示】
【発明が解決しようとする課題】
【０００４】シリコンブランケットを用いたオフセット印刷法の転写原理を図５により説明するならば、凹版（４）に低粘度のインキ（５）を充填（▲１▼）後、【０００５】大気に蒸発する溶剤（７）が発生し表層のインキの一部が硬化、粘着性と分子凝集力が上がったインキ層（８）を形成（▲２▼）する、【０００６】ブランケットが圧着し、溶剤がブランケットに吸収この際に発生する吸着力と先に発生した粘着力により該インキ層がブランケットに転移、更に大気に蒸発する溶剤（１２）とブランケットに吸収される溶剤（９）が発生し、インキの粘度がＵＰし、凝集力と表面の粘着力がＵＰする（▲３▼）、【０００７】次に、ブランケットが基板に圧着しブランケット面上のインキはすべて基板面に転写される。この時吸収された溶剤によってブランケット面には剥離性が発生する（▲４▼）。【０００８】この原理が示すように、シリコンブランケットが溶剤を吸収する事によって接着、剥離の両方の性質を担っている。従って印刷が繰り返される中でブランケットが溶剤の吸収、放出がタイミングよく行われる事が必要で有るが一般的に吸収力が強く、溶剤の蓄積が行われ印刷の続行が不可能となるという課題を抱えている。
【課題を解決する為の手段】
【０００９】  本案は上記課題を解決する為に考案したシリコンブランケットの構成にかんするもので、ブランケットのシリコンゴム層の下部層に表面より入ってくる熱線を反射し表面に保熱層を形成する熱線反射層を設けたブランケットを作る。
【００１０】  使用に際しては、印刷中の所定のタイミングによってブランケットの表面に熱線を与え、シリコンゴム層を下部より加熱し、ゴム層内の溶剤を所定量放出させる。
【発明の効果】
【００１１】インキに含まれている溶剤の量、性質、印刷膜厚及び印刷タクトに合わせて加熱量を調整する事により大きい耐刷力を得る事が出来る。この加熱において従来のブランケットにおいては熱が裏面からブランケット胴に放出されブランケットの加温が遅い事と同時に胴が加温される。
【００１２】この加温は印刷精度を求める印刷においては好ましくない。これに対し、本案のブランケットにおいては、裏面にあるブランケット胴への加熱を防ぐ事、又加熱による熱の大半をブランケット自体で吸収するため少ない加熱量で効率よく溶剤を放出できる、一方保熱量が少ない為ブランケットを即常温に戻せる事が出来る。
【００１３】ブランケットを短時間で加熱、常温を繰り返せる事が出来る為、所定のタクトでの印刷続行を可能にする事が出来る。
【発明を実施する為の最良の形態】
【００１４】表面がシリコンゴムによって構成されるシリコンブランケットにおいてゴム層の下部に熱線反射層を儲け、表面より照射された熱線をブランケット胴に到達させる事無く反射し、
【００１５】ブランケット胴の過熱を避けると同時にゴム層を効率よく加熱しゴム中に含まれている溶剤を速やかに蒸発させ、ブランケットの転写性、剥離性を安定させる。
【実施例１】
【００１６】請求項１および３の例を図１に説明するならば、通常の市販されているシリコンブランケットのベース面（３）に、熱線反射層（２）として表面にＡＬ蒸着を施したポリエチレンシート（図３）の蒸着面をベース面に貼付し本案ブランケットとし胴に貼付する。【００１７】使用に際してはブランケット胴を過熱するように配置された熱線発生装置によって、印刷の所定のタイミングで熱線をブランケット面に照射、ブランケットを加熱しシリコンゴム内の溶剤をコントロールする。
【実施例２】
【００１８】請求項２および３の例を図２に説明するならば、ペットシート層をベース層（３）とし、表面にＡＬ蒸着を施したポリエチレンシートを熱線反射層（２）としの蒸着面をおもて面にして貼付、該蒸着面にシリコンゴム層（１）を形成し本案ブランケットとし胴に貼付する。使用に際しては実施例１と同じ。【００１９】この結果、従来法との比較において以下の結果を得た。
実験内容
使用溶剤：  酢酸イソプロピル
膨潤サンプル：  ブランケット面への溶剤滴下２分  膨潤を確認
加熱方法：ブロワー
評価：膨潤解消時の時間とベース裏面温度比較
結果          従来のブランケット      本案（請求２、３）ブランケット
解消時間        ３分〜４分              １．５分〜２分
裏面温度          ３０度                  ２４度
上記結果が示すように、従来品に比べ、ほぼ１／２の時間で膨潤の解消、
裏面（ブランケット胴面への接触面）温度の低下が確認できた。
【産業上の利用可能性】
【００２０】  シリコンゴムによるブランケットを用いた印刷をより効率よく行う為に用いるもの。
【図面の簡単な説明】
【００２１】
【図１】請求項１に示すシリコンブランケットの構造の説明、シリコンゴム層（１）を支えるベース層（３）、ベース層の下層に熱線反射層（２）を設けた説明の図
【図２】請求項２に示すシリコンブランケットの構造の説明、ベース層（３）の上面に熱線反射層（２）を設け、更に上面にシリコンゴム層（１）を設けた説明の図
【図３】請求項３にしめす、ＡＬ蒸着を施したポリエチレンシートの構造、ポリエチレンシート（２１）面上にＡＬ蒸着膜（２２）を施した説明の図
【図４】従来のシリコンブランケットの構造、ベース層（３）の上面にシリコンゴム層（１）を形成している説明の図
【図５】シリコンブランケットを用いたオフセット印刷におけるインキの転写原理を説明する図  ▲１▼  凹版（４）印刷版にインキ（５）を充填した図  ▲２▼  大気に蒸発する溶剤（７）が発生し、粘着性と分子凝集力が発生したインキ層（８）が表面に出来る図  ▲３▼  ▲２▼によって出来たインキ層がブランケット（１０）に転写後、大気に蒸発する溶剤（１２）と、ブランケットに吸収される溶剤（９）が発生し、更にインキの粘着性と分子凝集力が上がる図  ▲４▼  シリコンゴム層に転移したインキ（１１）が▲３▼によって更に粘着性と分子凝集力が上がり、ブランケットから基板に１００％インキが転写する説明の図、合わせてにシリコンゴム層内に残った溶剤（１３）があり該ブランケットが次回転写▲３▼においてそのまま使われる図
【図６】印刷機での使用に際しての原理説明の図  ▲１▼  本案によるもので、熱線発生源（１５）から放出される熱線（１６）がシリコンゴム層（１）を貫通し、熱線反射層（２）で反射し再度シリコンゴム層に戻りゴム層を加温する図  ▲２▼  従来のシリコンゴム製ブランケットを使用する例、熱線発生源（１５）から放出される熱線（１６）がブランケットのシリコンゴム層（１）、ベース層を貫通し、ブランケット胴（１８）まで到達する図で、望ましくない胴の加温と、ゴム層の加温の効率が悪い事の説明図
【符号の説明】  １、シリコンゴム層      ２、熱線反射層    ２１、ポリエチレンシート
２２、ＡＬ蒸着膜  ３、ベース層  ４、凹版    ５、インキ    ６、溶剤
７、大気に蒸発する溶剤      ８、粘着性と分子凝集力が上がったインキ層
９、ブランケットに吸収される溶剤    ９’前回の印刷時に吸収された溶剤
１０、ブランケットのシリコンゴム層
１１、シリコンゴム層に転移したインキ
１２、大気に蒸発する溶剤      １３、シリコンゴム層内に残った溶剤
１４、基板に転移したインキ
１５、熱線発生源        １６、熱線
１７  熱線反射層で反射した熱線
１８、ブランケット胴          １９、ブランケット胴まで貫通した熱線
【図１】
2012139936.tif 000003
【図２】
2012139936.tif 000004
【図３】
2012139936.tif 000005
【図４】
2012139936.tif 000006
【図５】
2012139936.tif 000007
【図６】
2012139936.tif 000008